(57)【特許請求の範囲】
【請求項１】
（Ａ）シラノール基を０．０１〜１．０ｍｏｌ／１００ｇの範囲で含有するオルガノポリシロキサン、及び
（Ｂ）無機酸化物粒子が表面処理されたナノ粒子であって、該ナノ粒子の動的光散乱法で測定した１次粒子径が８ｎｍ以上３０ｎｍ以下であり、かつ表面に炭素数１〜１０のアルコキシ基を０．００１〜０．５ｍｏｌ／１００ｇの範囲内で有するナノ粒子、
を含有するものであることを特徴とする縮合硬化型シリコーン樹脂組成物。
【請求項２】
前記無機酸化物粒子が、二酸化ケイ素、酸化ジルコニウム、酸化バリウム、酸化チタン、酸化アルミニウム、酸化セリウム、及び酸化亜鉛から選ばれる少なくとも１つであることを特徴とする請求項１に記載の縮合硬化型シリコーン樹脂組成物。
【請求項３】
前記ナノ粒子が、表面にケイ素原子結合の水素原子、又は炭素数１〜１０のアルキル基、炭素数１〜１０のフルオロアルキル基、炭素数６〜１０のアリール基、炭素数２〜１０のアルケニル基、水酸基、エポキシ基、及び（メタ）アクリル基から選択される官能基を少なくとも１つ以上有するものであることを特徴とする請求項１又は請求項２に記載の縮合硬化型シリコーン樹脂組成物。
【請求項４】
前記縮合硬化型シリコーン樹脂組成物が、前記（Ｂ）成分を、前記縮合硬化型シリコーン樹脂組成物の全量に対して０．１〜９９質量％含有することを特徴とする請求項１から請求項３のいずれか１項に記載の縮合硬化型シリコーン樹脂組成物。
【請求項５】
前記（Ａ）成分の重量平均分子量（Ｍｗ）が、１，０００〜１００，０００であることを特徴とする請求項１から請求項４のいずれか１項に記載の縮合硬化型シリコーン樹脂組成物。
【請求項６】
前記縮合硬化型シリコーン樹脂組成物が、さらに（Ｃ）成分として、縮合触媒を含有することを特徴とする請求項１から請求項５のいずれか１項に記載の縮合硬化型シリコーン樹脂組成物。
【請求項７】
前記縮合硬化型シリコーン樹脂組成物が、さらに（Ｄ）成分として、蛍光体を含有することを特徴とする請求項１から請求項６のいずれか１項に記載の縮合硬化型シリコーン樹脂組成物。
【請求項８】
請求項１から請求項７のいずれか１項に記載の縮合硬化型シリコーン樹脂組成物を半導体素子の封止層としてなるものであることを特徴とする半導体装置。
【発明の詳細な説明】
【技術分野】
【０００１】
本発明は、縮合硬化型シリコーン樹脂組成物、及び該組成物で半導体素子を封止した半導体装置に関する。
【背景技術】
【０００２】
ＬＥＤ用封止材には、高透明、高屈折率で、機械特性、耐熱性、耐光性にも優れた材料が求められており、従来はエポキシ樹脂、ポリ（メタ）アクリレート、ポリカーボネート等の熱可塑性樹脂が多用されてきた。しかしながら、近年のＬＥＤ発光装置の高出力化に伴い、長期にわたる高温環境下では、これらの熱可塑性樹脂を使用した場合に耐熱性、耐変色性の問題が発生することが分かってきた。
【０００３】
また、最近では光学素子を基板に半田付けする際に、鉛フリー半田が使用されることが多くなっている。この鉛フリー半田は、従来の半田に比べ溶融温度が高く、通常２６０℃以上の温度をかけて半田付けを行う必要があるが、このような温度で半田付けを行った場合、上記のような従来の熱可塑性樹脂の封止材では変形が起こったり、高温によって封止材が黄変したりする等の不具合が発生することも分かってきた。
【０００４】
このように、ＬＥＤ発光装置の高出力化や鉛フリー半田の使用に伴い、封止材にはこれまで以上に優れた耐熱性が求められている。これまでに、耐熱性向上を目的として熱可塑性樹脂にナノシリカを充填した光学用樹脂組成物等が提案されてきたが（特許文献１、２）、熱可塑性樹脂では耐熱性に限界があり、十分な耐熱性が得られなかった。
【０００５】
熱硬化性樹脂であるシリコーン樹脂は、耐熱性、耐光性、透明性に優れることから、ＬＥＤ用封止材として検討されてきた（特許文献３〜５）。しかし、このシリコーン樹脂はエポキシ樹脂等と比較すると樹脂強度が弱く、またガス透過性が大きい（即ち、ガスバリアー性が低い）ため電極の硫化等により輝度が低下するという欠点があった。
【０００６】
また、例えばシリケート系蛍光体を含有するシリコーン樹脂をＬＥＤ用封止材として使用すると、水蒸気がガスバリアー性の低いシリコーン樹脂の封止材中に侵入し、蛍光体表面で水が反応して蛍光体が分解し、蛍光特性が著しく低下してしまうという問題もある。このように、従来のシリコーン樹脂をＬＥＤ用封止材に用いると、電極の硫化等による輝度低下の問題に加えて、高湿下でのＬＥＤの長期信頼性が低下してしまうという問題もあり、シリコーン樹脂のガスバリアー性改善の要求が高まっている。
【０００７】
この対策として、フェニル基等の芳香族系置換基の導入による高屈折率化及びガスバリアー性の向上が検討されているが、芳香族系置換基を導入すると、加熱時における粘弾性の変化が大きくなるため、メチルシリコーン系樹脂と比較して耐クラック性が低下してしまうという問題がある。また、耐熱性の低下等の問題も発生しており、作業性が良好で、かつ硬化物の機械特性、透明性、耐クラック性、耐熱性に優れ、さらにガスバリアー性にも優れた封止材の開発が求められている。
【先行技術文献】
【特許文献】
【０００８】
【特許文献１】特開２０１２−２１４５５４号公報
【特許文献２】特開２０１３−２０４０２９号公報
【特許文献３】特開２００６−２１３７８９号公報
【特許文献４】特開２００７−１３１６９４号公報
【特許文献５】特開２０１１−２５２１７５号公報
【発明の概要】
【発明が解決しようとする課題】
【０００９】
本発明は、上記問題を解決するためになされたものであり、硬化物を機械特性、透明性、耐クラック性、耐熱性、及びガスバリアー性に優れたものとすることができる縮合硬化型シリコーン樹脂組成物、及び該組成物で半導体素子を封止した半導体装置を提供することを目的とする。
【課題を解決するための手段】
【００１０】
上記課題を解決するために、本発明では、
（Ａ）シラノール基を０．０１〜１．０ｍｏｌ／１００ｇの範囲で含有するオルガノポリシロキサン、及び
（Ｂ）無機酸化物粒子が表面処理されたナノ粒子であって、該ナノ粒子の動的光散乱法で測定した１次粒子径が８ｎｍ以上３０ｎｍ以下であり、かつ表面に炭素数１〜１０のアルコキシ基を０．００１〜０．５ｍｏｌ／１００ｇの範囲内で有するナノ粒子、
を含有する縮合硬化型シリコーン樹脂組成物を提供する。
【００１１】
このような縮合硬化型シリコーン樹脂組成物であれば、硬化物を機械特性、透明性、耐クラック性、耐熱性、及びガスバリアー性に優れたものとすることができる。
【００１２】
また、前記無機酸化物粒子が、二酸化ケイ素、酸化ジルコニウム、酸化バリウム、酸化チタン、酸化アルミニウム、酸化セリウム、及び酸化亜鉛から選ばれる少なくとも１つであることが好ましい。
【００１３】
このような無機酸化物粒子を表面処理したナノ粒子であれば、縮合硬化型シリコーン樹脂組成物に添加した際に、硬化物をさらに透明性に優れたものとすることができる。
【００１４】
また、前記ナノ粒子が、表面にケイ素原子結合の水素原子、又は炭素数１〜１０のアルキル基、炭素数１〜１０のフルオロアルキル基、炭素数６〜１０のアリール基、炭素数２〜１０のアルケニル基、水酸基、エポキシ基、及び（メタ）アクリル基から選択される官能基を少なくとも１つ以上有するものであることが好ましい。
【００１５】
このような官能基を有するものであれば、縮合硬化型シリコーン樹脂組成物に添加した際に、組成物の作業性や、硬化物の機械特性、透明性、耐クラック性、耐熱性、ガスバリアー性等をさらに優れたものとすることができる。
【００１６】
また、前記縮合硬化型シリコーン樹脂組成物が、前記（Ｂ）成分を、前記縮合硬化型シリコーン樹脂組成物の全量に対して０．１〜９９質量％含有することが好ましい。
【００１７】
このようなものであれば、組成物の作業性や、硬化物の機械特性、透明性、耐クラック性、耐熱性、ガスバリアー性等がより一層優れたものとなる。
【００１８】
また、前記（Ａ）成分の重量平均分子量（Ｍｗ）が、１，０００〜１００，０００であることが好ましい。
【００１９】
（Ａ）成分としては、このようなオルガノポリシロキサンが好適に用いられる。
【００２０】
また、縮合硬化型シリコーン樹脂組成物が、さらに（Ｃ）成分として、縮合触媒を含有することが好ましい。
【００２１】
本発明の縮合硬化型シリコーン樹脂組成物には、オルガノシロキサンのシラノール基をシロキサン結合に変換する縮合反応に作用する、任意の触媒を使用することができる。
【００２２】
また、前記縮合硬化型シリコーン樹脂組成物が、さらに（Ｄ）成分として、蛍光体を含有することが好ましい。
【００２３】
本発明の縮合硬化型シリコーン樹脂組成物は、ガスバリアー性に優れた硬化物を与えるため、蛍光体を含有する場合であっても、従来のような蛍光特性の著しい低下が起こる恐れがない。
【００２４】
また本発明では、上記の縮合硬化型シリコーン樹脂組成物を半導体素子の封止層としてなる半導体装置を提供する。
【００２５】
このような半導体装置であれば、半導体素子が、機械特性、透明性、耐クラック性、耐熱性、及びガスバリアー性に優れた硬化物で封止されることで、高湿下における長期信頼性（耐湿性）、長期演色性に優れた半導体装置となる。
【発明の効果】
【００２６】
以上のように、本発明の無機酸化物粒子表面に反応基を有するナノ粒子を含有する縮合硬化型シリコーン樹脂組成物であれば、硬化物を機械特性、透明性、耐クラック性、耐熱性、及びガスバリアー性に優れたものとすることができる。従って、このような本発明の縮合硬化型シリコーン樹脂組成物は、発光半導体装置のレンズ用素材、保護コート材、モールド材等に特に好適である。また、本発明の縮合硬化型シリコーン樹脂組成物はガスバリアー性に優れるため、耐水性に劣るシリケート系蛍光体や量子ドット蛍光体を添加して波長変換フィルム用素材として使用する際にも、高湿下での長期信頼性が確保でき、耐湿性、長期演色性が良好な発光半導体装置を提供することができる。
【発明を実施するための形態】
【００２７】
上述のように、最近の半導体装置における、超高細密、高耐熱、高耐湿、長期信頼性の要求、使用条件に対し、封止材には高透明性を保持しつつ、更なる耐湿性、ガスバリアー性の向上が求められている。
【００２８】
本発明者らは、上記課題について鋭意検討を重ねた結果、所定の１次粒子径を有し、かつ無機酸化物粒子を所定のアルコキシ基量となるように表面処理したナノ粒子を縮合硬化型シリコーン樹脂組成物に添加することで、硬化物を機械特性、透明性、耐クラック性、耐熱性、及びガスバリアー性に優れたものとすることができ、このような縮合硬化型シリコーン樹脂組成物であればＬＥＤ等の半導体素子の封止材として好適に用いることができることを見出し、本発明を完成させた。
【００２９】
即ち、本発明は、（Ａ）シラノール基を０．０１〜１．０ｍｏｌ／１００ｇの範囲で含有するオルガノポリシロキサン、及び（Ｂ）無機酸化物粒子が表面処理されたナノ粒子であって、該ナノ粒子の動的光散乱法で測定した１次粒子径が８ｎｍ以上３０ｎｍ以下であり、かつ表面に炭素数１〜１０のアルコキシ基を０．００１〜０．５ｍｏｌ／１００ｇの範囲内で有するナノ粒子、を含有する縮合硬化型シリコーン樹脂組成物である。
【００３０】
以下、本発明について詳細に説明するが、本発明はこれらに限定されるものではない。また、本明細書中、Ｍｅはメチル基、Ｅｔはエチル基、Ｐｈはフェニル基を示す。
【００３１】
＜縮合硬化型シリコーン樹脂組成物＞
本発明の縮合硬化型シリコーン樹脂組成物は、
（Ａ）シラノール基を０．０１〜１．０ｍｏｌ／１００ｇの範囲で含有するオルガノポリシロキサン、及び
（Ｂ）無機酸化物粒子が表面処理されたナノ粒子であって、該ナノ粒子の動的光散乱法で測定した１次粒子径が８ｎｍ以上３０ｎｍ以下であり、かつ表面に炭素数１〜１０のアルコキシ基を０．００１〜０．５ｍｏｌ／１００ｇの範囲内で有するナノ粒子、
を含有するものである。
【００３２】
［（Ａ）オルガノポリシロキサン］
本発明において、（Ａ）成分は、シラノール基を０．０１〜１．０ｍｏｌ／１００ｇの範囲で含有するオルガノポリシロキサンである。（Ａ）成分であるオルガノポリシロキサン中のケイ素原子に結合したシラノール基の合計量は０．０１〜１．０ｍｏｌ／１００ｇであり、好ましくは０．０５〜０．８ｍｏｌ／１００ｇ、より好ましくは０．１〜０．５ｍｏｌ／１００ｇである。ケイ素原子に結合したシラノール基量が０．０１ｍｏｌ／１００ｇ以上であれば、後述する（Ｂ）成分のナノ粒子との相溶性が低下する恐れがなく、１．０ｍｏｌ／１００ｇ以下であれば保存安定性が低下する恐れがない。
【００３３】
なお、本発明におけるシラノール量は１Ｈ−ＮＭＲ及び、２９Ｓｉ−ＮＭＲによって測定された値を指すこととする。
【００３４】
また、（Ａ）成分としては、重量平均分子量（Ｍｗ）が好ましくは１，０００〜１００，０００、より好ましくは２，０００〜５０，０００であるオルガノポリシロキサンが好適に用いられる。
【００３５】
なお、本発明における重量平均分子量（Ｍｗ）とは、下記条件で測定したゲルパーミエーションクロマトグラフィ（ＧＰＣ）によるポリスチレンを標準物質とした重量平均分子量を指すこととする。
［測定条件］
展開溶媒：テトラヒドロフラン（ＴＨＦ）
流量：０．６ｍＬ／ｍｉｎ
検出器：示差屈折率検出器（ＲＩ）
カラム：ＴＳＫ  Ｇｕａｒｄｃｏｌｏｍｎ  ＳｕｐｅｒＨ−Ｌ
ＴＳＫｇｅｌ  ＳｕｐｅｒＨ４０００（６．０ｍｍＩ．Ｄ．×１５ｃｍ×１）
ＴＳＫｇｅｌ  ＳｕｐｅｒＨ３０００（６．０ｍｍＩ．Ｄ．×１５ｃｍ×１）
ＴＳＫｇｅｌ  ＳｕｐｅｒＨ２０００（６．０ｍｍＩ．Ｄ．×１５ｃｍ×２）
（いずれも東ソー社製）
カラム温度：４０℃
試料注入量：２０μＬ（濃度０．５重量％のＴＨＦ溶液）
【００３６】
また、（Ａ）成分としては、０〜４０ｍｏｌ％のＳｉＯ４／２単位（Ｑ単位）、０．１〜１００ｍｏｌ％のＲ２ＳｉＯ２／２単位（Ｄ単位）、０〜８０ｍｏｌ％のＲＳｉＯ３／２単位（Ｔ単位）及び０〜６０ｍｏｌ％のＲ３ＳｉＯ１／２単位（Ｍ単位）からなるオルガノポリシロキサンを用いることができ、ポリシロキサン構造には特に制限はなく、各シロキサン単位がランダムに重合した直鎖状又は分岐鎖状のオルガノポリシロキサンや各シロキサン単位がブロックポリマーとして組み合わされた直鎖状又は分岐鎖状のオルガノポリシロキサンでもよい。
【００３７】
機械特性（強度）、耐クラック性、耐硫化性が良好な硬化物を与える縮合硬化型シリコーン樹脂組成物とするためには、０．０１〜１．０ｍｏｌ／１００ｇの範囲内でシラノール基を含有する直鎖状オルガノポリシロキサン（Ｄオイル）や、分岐鎖状オルガノポリシロキサン（ＤＴレジン、ＭＤＴＱレジン、ＭＴＱレジン、ＭＴレジン、ＭＤＴレジン、ＭＤＱレジン、ＭＱレジン（以上、名称はレジンを構成する上記シロキサン単位を示す））等の分子量、レジン構造が異なるオルガノポリシロキサンを、１種を単独で、あるいは２種以上を組み合わせて配合することができる。中でもＤオイル、ＭＤＴレジン、ＭＴレジン、ＭＤＱレジンが好ましく、Ｄオイル、ＭＤＴレジンが特に好ましい。
【００３８】
上記のＭ単位、Ｄ単位、及びＴ単位中のＲは、ケイ素原子に結合した水素原子、又は炭素数１〜１０、好ましくは炭素数１〜６の一価炭化水素基である。炭素数１〜１０の一価炭化水素基としては、具体的には、メチル基、エチル基、プロピル基、ブチル基等の低級アルキル基；シクロヘキシル基等のシクロアルキル基；フェニル基、トリル基、キシリル基等のアリール基；ベンジル基等のアラルキル基；ビニル基、アリル基、プロペニル基、イソプロペニル基、ブテニル基、ヘキセニル基、シクロヘキセニル基、オクテニル基等のアルケニル基；及びこれらの基の水素原子の一部又は全部をフッ素、臭素、塩素等のハロゲン原子やシアノ基等で置換した基、例えばクロロメチル基、シアノエチル基、３，３，３−トリフルオロプロピル基等が挙げられる。中でも、メチル基、フェニル基が好ましい。
【００３９】
ＳｉＯ４／２単位（Ｑ単位）を得るための材料としては、例えば、ケイ酸ソーダ、テトラアルコキシシラン、又はこれらの縮合反応物等を使用することができる。
【００４０】
ＲＳｉＯ３／２単位（Ｔ単位）を得るための材料としては、例えば、下記構造式で表されるオルガノトリクロロシラン、オルガノトリアルコキシシラン等の有機ケイ素化合物、又はこれらの縮合反応物等を例示できるが、これらに限定されない。
【化１】
0006514148.tif 000002
【００４１】
Ｒ２ＳｉＯ２／２単位（Ｄ単位）を得るための材料としては、例えば、下記構造式で表されるジオルガノジクロロシラン、ジオルガノジアルコキシシラン等の有機ケイ素化合物等を例示できるが、これらに限定されない。
【化２】
0006514148.tif 000003
（上記式において、Ｒ３は炭素数１〜１０のアルキル基である。また、ｑは１〜５０の整数である。）
【００４２】
Ｒ３ＳｉＯ１／２単位（Ｍ単位）を得るための材料としては、例えば、下記構造式で表されるトリオルガノクロロシラン、トリオルガノアルコキシシラン、ヘキサオルガノジシロキサン等の有機ケイ素化合物等を例示できるが、これらに限定されない。
【化３】
0006514148.tif 000004
【００４３】
【化４】
0006514148.tif 000005
【００４４】
【化５】
0006514148.tif 000006
【００４５】
［（Ｂ）ナノ粒子］
本発明において、（Ｂ）成分のナノ粒子は、無機酸化物粒子が表面処理されたナノ粒子であって、該ナノ粒子の動的光散乱法で測定した１次粒子径が８ｎｍ以上３０ｎｍ以下、好ましくは１０ｎｍ以上２０ｎｍ以下のものである。ナノ粒子の１次粒子径が８ｎｍ未満の場合、縮合硬化型シリコーン樹脂組成物に添加しても硬化物の補強効果が得られず、また硬化物の耐クラック性の向上も見込めない。一方、ナノ粒子の１次粒子径が３０ｎｍを超えると、硬化物の透明性やシリコーン樹脂との相溶性が低下し、また組成物の粘度が増加して組成物の作業性が悪化する。
【００４６】
また、（Ｂ）成分のナノ粒子は、炭素数１〜１０、好ましくは炭素数１〜５のアルコキシ基が０．００１〜０．５ｍｏｌ／１００ｇ、好ましくは０．０１〜０．３ｍｏｌ／１００ｇの範囲内となるように無機酸化物粒子が表面処理されたものである。なお、ナノ粒子のアルコキシ基量は、例えば１Ｈ−ＮＭＲ、２９Ｓｉ−ＮＭＲによって測定することができる。アルコキシ基量が０．００１ｍｏｌ／１００ｇ未満の場合、ナノ粒子表面の反応性が低下し、縮合硬化型シリコーン樹脂組成物にナノ粒子を添加した際の硬化物の機械特性、ガスバリアー性が低下する。一方、アルコキシ基量が０．５ｍｏｌ／１００ｇを超えると、ナノ粒子の反応性が高くなりすぎるため、縮合硬化型シリコーン樹脂組成物にナノ粒子を添加した際の硬化コントロールが困難となり、樹脂劣化の要因となる。
【００４７】
（Ｂ）成分のナノ粒子は、無機酸化物粒子が表面処理されたものであり、この無機酸化物粒子としては、例えば二酸化ケイ素（シリカ：ＳｉＯ２）、酸化ジルコニウム（ジルコニア：ＺｒＯ２）、酸化チタン（ＴｉＯ２）、酸化アルミニウム（アルミナ：Ａｌ２Ｏ３）、酸化亜鉛（ＺｎＯ）、酸化鉄（ＦｅＯ２）、四酸化三鉄（Ｆｅ３Ｏ４）、酸化鉛（ＰｂＯ２）、酸化錫（ＳｎＯ２）、酸化セリウム（Ｃｅ２Ｏ３、ＣｅＯ２）、酸化カルシウム（ＣａＯ）、四酸化三マンガン（Ｍｎ３Ｏ４）、酸化マグネシウム（ＭｇＯ）、酸化バリウム（ＢａＯ）等が挙げられる。これらの無機酸化物粒子は単独、又は２種以上を組み合わせて使用することができる。これらの中でも、二酸化ケイ素、酸化ジルコニウム、酸化セリウム、酸化バリウム、酸化チタン、酸化アルミニウム、及び酸化亜鉛が好ましく、二酸化ケイ素、酸化ジルコニウム、酸化セリウム、酸化バリウムが特に好ましい。これらの無機酸化物粒子を用いることで、縮合硬化型シリコーン樹脂組成物に添加した際の硬化物の透明性をさらに優れたものとすることができる。
【００４８】
また、（Ｂ）成分のナノ粒子は、前記炭素数１〜１０のアルコキシ基に加えて、表面にケイ素原子結合の水素原子、又は炭素数１〜１０のアルキル基、炭素数１〜１０のフルオロアルキル基、炭素数６〜１０のアリール基、炭素数２〜１０のアルケニル基、水酸基、エポキシ基、及び（メタ）アクリル基から選択される官能基を１つ以上有するものであることが好ましい。このような官能基を有するものであれば、縮合硬化型シリコーン樹脂組成物に添加した際に、組成物の作業性や、硬化物の機械特性、透明性、耐クラック性、耐熱性、ガスバリアー性等をさらに優れたものとすることができる。
【００４９】
無機酸化物粒子の表面処理方法としては、公知の方法が適用できる。無機酸化物粒子の表面処理方法としては、乾式法と湿式法があるが、ナノサイズの無機酸化物粒子は一般に溶液系で提供されており、また、無機酸化物粒子への均一処理、ゲル防止の観点から溶液系での湿式法が好ましい。
【００５０】
無機酸化物粒子を表面処理してナノ粒子を製造する方法としては、例えば、動的光散乱法で測定した１次粒子径が８ｎｍ以上３０ｎｍ以下の無機酸化物粒子と炭素数１〜１０のアルコキシ基を有する表面処理剤を、２０〜１５０℃で１〜７２時間反応させることで、炭素数１〜１０のアルコキシ基が０．００１〜０．５ｍｏｌ／１００ｇの範囲内となるように前記無機酸化物粒子を表面処理するナノ粒子の製造方法が挙げられる。
【００５１】
２０℃以上の温度で反応させれば表面処理の速度が速くなり、１５０℃以下の温度で反応させれば反応のコントロールが容易となり、着色の原因にもならない。また、反応時間が１時間以上であれば処理が十分となり、７２時間以下であれば生産効率が悪化しない。
【００５２】
表面処理剤としては、以下に示す化合物や、これらの重合物等が挙げられるが、これらに限定されるものではない。
【化６】
0006514148.tif 000007
（式中、Ｘは独立に炭素数１〜１０のアルコキシ基、ハロゲン原子、アセテート基、ヒドロキシ基、−ＣＲ’２−ＣＯ−ＣＲ’３基（Ｒ’は水素原子、又は互いに同一もしくは異種の炭素数１〜１０の一価炭化水素基）、−ＣＲ’２−ＣＯ−ＯＲ’基（Ｒ’は上記と同様）である。）
【００５３】
このような（Ｂ）成分のナノ粒子を縮合硬化型シリコーン樹脂組成物に添加することで、硬化物を機械特性、透明性、耐クラック性、耐熱性、及びガスバリアー性に優れたものとすることができる。また、上述のナノ粒子の製造方法であれば、このような（Ｂ）成分のナノ粒子を、効率的かつ容易に製造することができる。
【００５４】
なお、（Ｂ）成分の配合量は、縮合硬化型シリコーン樹脂組成物の全量に対して０．１〜９９質量％とすることが好ましく、０．１〜９０質量％とすることがより好ましく、０．２〜８０質量％とすることがさらに好ましい。また、（Ｂ）成分は、１種を単独で、あるいは２種以上を組み合わせて配合することができる。
【００５５】
［（Ｃ）縮合触媒］
本発明の縮合硬化型シリコーン樹脂組成物は、さらに（Ｃ）成分として、縮合触媒を含有してもよい。この縮合触媒としては、オルガノシロキサンのシラノール基をシロキサン結合に変換する縮合反応に作用する、任意の触媒を使用することができる。
【００５６】
縮合触媒の例としては、特に限定されるものではないが、アミン化合物やジルコニウム、チタン、錫、亜鉛、及び鉄等の金属化合物、及びアルカリ金属のケイ酸塩等が挙げられる。アミン化合物の例としては、ジメチルアミン、エチルアミン、ジエチルアミン、トリエチルアミン、ｎ−プロピルアミン、ジ−ｎ−プロピルアミン、トリ−ｎ−プロピルアミン、イソプロピルアミン、ジイソプロピルアミン、ジイソプロピルエチルアミン、シクロプロピルアミン、ｎ−ブチルアミン、ジ−ｎ−ブチルアミン、トリ−ｎ−ブチルアミン、イソブチルアミン、メチルエチルアミン、メチルプロピルアミン、エチルプロピルアミン、メチルイソブチルアミン、ジイソブチルアミン、ｔ−ブチルアミン、ジ−ｔ−ブチルアミン、ｎ−ペンチルアミン、ネオペンチルアミン、メチルペンチルアミン、ｎ−ヘキシルアミン及びシクロヘキシルアミン、Ｎ−エチルジプロピルアミン、トリブチルアミン、トリヘキシルアミン、シラザン、ポリシラザン等が挙げられ、金属化合物の例としては、鉛、錫、亜鉛、鉄、ジルコニウム、チタン、カルシウム、及びバリウムのアルコキシド又はカルボン酸錯体等が挙げられ、アルカリ金属のケイ酸塩の例としては、ケイ酸リチウム、ケイ酸ナトリウム、ケイ酸カリウム等が挙げられる。中でも、ジ−ｎ−ブチルアミン、Ｎ−エチルジプロピルアミン、トリ−ｎ−ブチルアミン、シラザン、ポリシラザン等のアミン化合物や、錫、亜鉛、ジルコニウム、カルシウムのアルコキシド又はカルボン酸錯体等の金属化合物、ケイ酸リチウムが好ましい。縮合触媒の添加量としては、上記の（Ａ）、（Ｂ）成分の合計質量に対し、０．１〜５質量％であることが好ましく、０．５〜３質量％であることがより好ましい。
【００５７】
［（Ｄ）蛍光体］
また、本発明の縮合硬化型シリコーン樹脂組成物は、さらに（Ｄ）成分として、蛍光体を含有してもよい。本発明の縮合硬化型シリコーン樹脂組成物は、ガスバリアー性に優れた硬化物を与えるため、蛍光体を含有する場合であっても、従来のような蛍光特性の著しい低下が起こる恐れがない。
【００５８】
本発明の縮合硬化型シリコーン樹脂組成物には、上記の（Ａ）〜（Ｄ）成分以外に、必要に応じて、公知の接着付与剤や添加剤を配合することができる。接着付与剤としては、例えば、フェニルトリメトキシシラン、トリメトキシシラン、トリエトキシシラン、メチルジメトキシシラン、ジフェニルジメトキシシラン、メチルフェニルジメトキシシラン、ビニルトリメトキシシラン、ビニルトリエトキシシラン、２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン、３−メタクリロキシプロピルメチルジエトキシシラン、３−メタクリロキシプロピルトリエトキシシラン、Ｎ−２（アミノエチル）３−アミノプロピルメチルジメトキシシラン、Ｎ−２（アミノエチル）３−アミノプロピルトリメトキシシラン、Ｎ−２（アミノエチル）３−アミノプロピルトリエトキシシラン、Ｎ−フェニル−３−アミノプロピルトリメトキシシラン、３−メルカプトプロピルトリメトキシシラン等や、及びそれらのオリゴマー等が挙げられる。なお、これらの接着付与剤は、１種を単独で、あるいは２種以上を組み合わせて配合することができる。また、接着付与剤は、上記の（Ａ）、（Ｂ）成分の合計質量に対し、０〜１０質量％、特に０〜５質量％となる量で配合するのが好ましい。
【００５９】
添加剤としては、例えば、シリカ、グラスファイバー、ヒュームドシリカ、ヒュームド二酸化チタン等の補強性無機充填材、炭酸カルシウム、ケイ酸カルシウム、二酸化チタン、酸化第二鉄、カーボンブラック、酸化亜鉛等の非補強性無機充填材が挙げられ、これらを、上記の（Ａ）〜（Ｄ）成分の合計１００質量部当たり６００質量部以下（例えば０〜６００質量部、通常、１〜６００質量部、好ましくは１０〜４００質量部）の量で適宜配合することができる。
【００６０】
本発明の縮合硬化型シリコーン樹脂組成物は、用途に応じて所定の基材に塗布した後、硬化させることができる。硬化条件としては、常温（２５℃）でも十分に硬化するが、必要に応じて加熱して硬化してもよい。加熱する場合の温度は、例えば、６０〜２００℃とすることができる。
【００６１】
また、本発明の縮合硬化型シリコーン樹脂組成物は、厚さ１ｍｍで加熱硬化して、波長４００〜８００ｎｍ、特には波長４５０ｎｍにおける直達光透過率が７０％以上、好ましくは８０％以上の硬化物を与えるものであることが好ましい。なお、直達光透過率の測定には、例えば日立製分光光度計Ｕ−４１００を用いることができる。
【００６２】
また、本発明の縮合硬化型シリコーン樹脂組成物は、加熱硬化して、屈折率１．４〜１．７の硬化物を与えるものであることが好ましい。
【００６３】
このような直達光透過率や屈折率を有する硬化物を与えるものであれば、透明性に優れるため、ＬＥＤの封止材等の光学用途に特に好適に用いることができる。
【００６４】
このような本発明の縮合硬化型シリコーン樹脂組成物であれば、機械特性、透明性、耐クラック性、耐熱性、及びガスバリアー性に優れた硬化物を与えるものとなる。
【００６５】
＜半導体装置＞
また、本発明では、上述の本発明の縮合硬化型シリコーン樹脂組成物の硬化物で半導体素子が封止された半導体装置、即ち、上述の本発明の縮合硬化型シリコーン樹脂組成物を半導体素子の封止層としてなる半導体装置を提供する。
【００６６】
上述のように、本発明の縮合硬化型シリコーン樹脂組成物は、透明性やガスバリアー性（耐湿性）に優れた硬化物を与えるため、発光半導体装置のレンズ用素材、保護コート材、モールド材等に好適であり、特に青色ＬＥＤや白色ＬＥＤ、紫外ＬＥＤ等のＬＥＤ素子封止用として有用なものである。また、本発明の縮合硬化型シリコーン樹脂組成物はガスバリアー性に優れるため、耐水性に劣るシリケート系蛍光体や量子ドット蛍光体を添加して波長変換フィルム用素材として使用する際にも、高湿下での長期信頼性が確保でき、耐湿性、長期演色性が良好な発光半導体装置を提供することができる。
【００６７】
本発明の縮合硬化型シリコーン樹脂組成物でＬＥＤ等の発光半導体素子を封止する場合は、例えば熱可塑性樹脂からなるプレモールドパッケージに搭載されたＬＥＤ素子上に本発明の縮合硬化型シリコーン樹脂組成物を塗布し、ＬＥＤ素子上で組成物を硬化させることにより、ＬＥＤ素子を縮合硬化型シリコーン樹脂組成物の硬化物で封止することができる。また、組成物をトルエンやキシレン等の有機溶媒に溶解させて調製したワニスの状態で、ＬＥＤ素子上に塗布することができる。
【００６８】
本発明の縮合硬化型シリコーン樹脂組成物は、その優れた耐熱性、耐紫外線性、透明性、耐クラック性、長期信頼性等の特性から、ディスプレイ材料、光記録媒体材料、光学機器材料、光部品材料、光ファイバー材料、光・電子機能有機材料、半導体集積回路周辺材料等の光学用途に最適な素材である。
【実施例】
【００６９】
以下、合成例、比較合成例、実施例、及び比較例を示し、本発明を具体的に説明するが、本発明はこれらに制限されるものではない。なお、部は質量部を示す。
【００７０】
［合成例１］
メタノール分散シリカゾル（ＳｉＯ２濃度３０質量％、商品名：メタノールシリカゾル、日産化学工業（株）製）を３００ｇ計量し、１Ｌガラス製フラスコに仕込み、フェニルトリメトキシシランを６ｇ添加し、６０℃で６時間加熱、撹拌した。その後、ｎ−ブタノール５００ｇを添加し、常圧でメタノールを除去しながら、１００℃になるまで加熱、撹拌を行った。得られたブタノール分散シリカゾルをトルエンで溶媒置換することによって、トルエン分散フェニルシラン修飾シリカゾル（ＳｉＯ２濃度３０質量％、１次粒子径１０ｎｍ、ｎ−ブトキシ基量０．２０ｍｏｌ／１００ｇ、メトキシ基量０．０８ｍｏｌ／１００ｇ）を得た。
【００７１】
［合成例２］
合成例１におけるフェニルトリメトキシシランをフェニルメチルジメトキシシランに代える以外は、合成例１と同様の操作を行い、トルエン分散メチルフェニルシラン修飾シリカゾル（ＳｉＯ２濃度３０質量％、１次粒子径１５ｎｍ、ｎ−ブトキシ基量０．４ｍｏｌ／１００ｇ、メトキシ基量０．１ｍｏｌ／１００ｇ）を得た。
【００７２】
［合成例３］
合成例１におけるフェニルトリメトキシシランをメチルトリメトキシシランに代える以外は、合成例１と同様の操作を行い、トルエン分散メチルシラン修飾シリカゾル（ＳｉＯ２濃度３０質量％、１次粒子径８ｎｍ、ｎ−ブトキシ基量０．２１ｍｏｌ／１００ｇ、メトキシ基量０．０９ｍｏｌ／１００ｇ）を得た。
【００７３】
［合成例４］
合成例１におけるフェニルトリメトキシシランをメチルトリメトキシシランとオクタメチルシクロテトラシロキサンの重合反応物に代える以外は、合成例１と同様の操作を行い、トルエン分散メチルシラン修飾シリカゾル（ＳｉＯ２濃度３０質量％、１次粒子径８ｎｍ、ｎ−ブトキシ基量０．２１ｍｏｌ／１００ｇ、メトキシ基量０．０９ｍｏｌ／１００ｇ）を得た。
【００７４】
［合成例５］
トルエン分散ｎ−ブトキシ基含有シリカゾル（ＳｉＯ２濃度４０質量％、商品名：ＴＯＬ−ＳＴ、日産化学工業（株）製）を３００ｇ計量し、１Ｌガラス製フラスコに仕込み、トリメトキシシランを６ｇ添加し、８０℃で６時間加熱、撹拌した。以上の操作によって、トルエン分散ハイドロシラン修飾シリカゾル（ＳｉＯ２濃度３０質量％、１次粒子径３０ｎｍ、ｎ−ブトキシ基量０．２２ｍｏｌ／１００ｇ、メトキシ基量０．０２ｍｏｌ／１００ｇ）を得た。
【００７５】
［合成例６］
合成例５におけるトルエン分散ｎ−ブトキシ基含有シリカゾルをナノジルコニア粒子（ＺｒＯ２濃度３０質量％、商品名：ナノユース  ＯＺ−Ｓ３０Ｍ、日産化学工業（株）製）に代える以外は、合成例５と同様の操作を行い、トルエン分散ハイドロシラン修飾ナノジルコニアゾル（ＺｒＯ２濃度３０質量％、１次粒子径１０ｎｍ、メトキシ基量０．１ｍｏｌ／１００ｇ）を得た。
【００７６】
［合成例７］
メタノール分散シリカゾル（ＳｉＯ２濃度３０質量％、商品名：メタノールシリカゾル、日産化学工業（株）製）を３００ｇ計量し、１Ｌガラス製フラスコに仕込み、フェニルトリクロロシランを３０ｇ添加し、水を３０ｇ添加した後、８０℃で６時間加熱、撹拌した。反応後、トルエンで溶剤置換し、水洗、共沸脱水処理により、トルエン分散フェニルシラン修飾シリカゾル（ＳｉＯ２濃度３０質量％、１次粒子径２５ｎｍ、メトキシ基量０．００１ｍｏｌ／１００ｇ）を得た。
【００７７】
［比較合成例１］
メタノール分散シリカゾル（ＳｉＯ２濃度３０質量％、商品名：メタノールシリカゾル、日産化学工業（株）製）を３００ｇ計量し、１Ｌガラス製フラスコに仕込み、フェニルトリメトキシシランを０．６ｇ添加し、６０℃で６時間加熱、撹拌した。その後、ｎ−ブタノール５００ｇを添加し、常圧でメタノールを除去しながら、１００℃になるまで加熱、撹拌を行った。得られたブタノール分散シリカゾルをトルエンで溶媒置換することによって、トルエン分散フェニルシラン修飾シリカゾル（ＳｉＯ２濃度３０質量％、１次粒子径１０ｎｍ、ｎ−ブトキシ基量０．５ｍｏｌ／１００ｇ、メトキシ基量０．１ｍｏｌ／１００ｇ）を得た。
【００７８】
［比較合成例２］
合成例２におけるメタノール分散シリカゾルを大粒径シリカ（ＳｉＯ２濃度４０質量％、商品名：ＭＡ−ＳＴ−Ｌ、日産化学工業（株）製）に代える以外は、合成例２と同様の操作を行い、トルエン分散メチルフェニルシラン修飾シリカゾル（ＳｉＯ２濃度３０質量％、１次粒子径４０ｎｍ、ｎ−ブトキシ基量０．１ｍｏｌ／１００ｇ、メトキシ基量０．０１ｍｏｌ／１００ｇ）を得た。
【００７９】
［比較合成例３］
メタノール分散シリカゾル（ＳｉＯ２濃度３０質量％、商品名：メタノールシリカゾル、日産化学工業（株）製）を３００ｇ計量し、１Ｌガラス製フラスコに仕込み、トリメチルクロロシランを３０ｇ添加し、水を３０ｇ添加した後、８０℃で６時間加熱、撹拌した。反応後、水洗、共沸脱水処理により、メタノール分散トリメチルシラン修飾シリカゾル（ＳｉＯ２濃度３０質量％、１次粒子径２５ｎｍ、メトキシ基量０．０００６ｍｏｌ／１００ｇ）を得た。
【００８０】
［実施例１］
（Ａ）成分として、ＳｉＯ４／２単位４０ｍｏｌ％、Ｐｈ２ＳｉＯ２／２単位４０ｍｏｌ％、Ｍｅ３ＳｉＯ１／２単位２０ｍｏｌ％からなる分岐鎖状のフェニルメチルポリシロキサン（ＭＤＱ１；Ｍｗ＝４，０００；シラノール量が１．０ｍｏｌ／１００ｇ）を１００部、（Ｂ）成分として、合成例１で合成したトルエン分散フェニルシラン修飾シリカゾルを組成物全体の５０質量％となる量加え、溶剤を留去し、縮合触媒としてジブチルアミンを全体の０．５質量％になる量添加することによって、縮合硬化型シリコーン樹脂組成物を調製した。下記の方法で、この組成物、及びこの組成物から得られる硬化物の物性の測定を行った。結果を表１に示す。
【００８１】
［実施例２］
実施例１で用いた（Ａ）成分を、ＰｈＳｉＯ３／２単位４５ｍｏｌ％、Ｍｅ２ＳｉＯ２／２単位４５ｍｏｌ％、Ｍｅ３ＳｉＯ１／２単位１０ｍｏｌ％からなる分岐鎖状のメチルフェニルポリシロキサン（ＭＴ；Ｍｗ＝５，６００；シラノール量が０．３ｍｏｌ／１００ｇ）に変更し、実施例１で用いた（Ｂ）成分を、合成例２で合成したトルエン分散メチルフェニルシラン修飾シリカゾルに変更する以外は、実施例１と同様にして縮合硬化型シリコーン樹脂組成物を調製し、この組成物、及びこの組成物から得られる硬化物の物性の測定を行った。結果を表１に示す。
【００８２】
［実施例３］
実施例１で用いた（Ｂ）成分を、合成例３で合成したトルエン分散メチルシラン修飾シリカゾルに変更する以外は、実施例１と同様にして縮合硬化型シリコーン樹脂組成物を調製し、この組成物、及びこの組成物から得られる硬化物の物性の測定を行った。結果を表１に示す。
【００８３】
［実施例４］
実施例１で用いた（Ｂ）成分を、合成例７で合成したトルエン分散フェニルシラン修飾シリカゾルに変更する以外は、実施例１と同様にして縮合硬化型シリコーン樹脂組成物を調製し、この組成物、及びこの組成物から得られる硬化物の物性の測定を行った。結果を表１に示す。
【００８４】
［実施例５］
実施例１で用いた（Ｂ）成分を、合成例６で合成したトルエン分散ハイドロシラン修飾ナノジルコニアゾルに変更する以外は、実施例２と同様にして縮合硬化型シリコーン樹脂組成物を調製し、この組成物、及びこの組成物から得られる硬化物の物性の測定を行った。結果を表１に示す。
【００８５】
［実施例６］
（Ａ）成分として、ＳｉＯ４／２単位４０ｍｏｌ％、Ｍｅ２ＳｉＯ２／２単位５５ｍｏｌ％、Ｍｅ３ＳｉＯ１／２単位５ｍｏｌ％からなる分岐鎖状のメチルポリシロキサン（ＭＤＱ２；Ｍｗ＝４，４００；シラノール量が０．０１ｍｏｌ／１００ｇ）を１００部、（Ｂ）成分として、合成例６で合成したトルエン分散ハイドロシラン修飾ナノジルコニアゾルを全体の６０質量％となる量加え、溶剤を留去することによって縮合硬化型シリコーン樹脂組成物を調製した。下記の方法で、この組成物、及びこの組成物から得られる硬化物の物性の測定を行った。結果を表１に示す。
【００８６】
［実施例７］
実施例１で用いた（Ｂ）成分を、合成例４で合成したトルエン分散メチルシラン修飾シリカゾルに変更する以外は、実施例１と同様にして縮合硬化型シリコーン樹脂組成物を調製し、この組成物、及びこの組成物から得られる硬化物の物性の測定を行った。結果を表１に示す。
【００８７】
［実施例８］
実施例１で用いた（Ｂ）成分を、合成例５で合成したトルエン分散ハイドロシラン修飾シリカゾルに変更する以外は、実施例１と同様にして縮合硬化型シリコーン樹脂組成物を調製し、この組成物、及びこの組成物から得られる硬化物の物性の測定を行った。結果を表１に示す。
【００８８】
［比較例１］
実施例１で用いた（Ｂ）成分を、比較合成例１で合成したトルエン分散フェニルシラン修飾シリカゾルに変更する以外は、実施例１と同様にして縮合硬化型シリコーン樹脂組成物を調製し、この組成物、及びこの組成物から得られる硬化物の物性の測定を行った。結果を表２に示す。
【００８９】
［比較例２］
実施例１で用いた（Ｂ）成分を、比較合成例２で合成したトルエン分散メチルフェニルシラン修飾シリカゾルに変更する以外は、実施例１と同様にして縮合硬化型シリコーン樹脂組成物を調製し、この組成物、及びこの組成物から得られる硬化物の物性の測定を行った。結果を表２に示す。
【００９０】
［比較例３］
実施例１で用いた（Ａ）成分を、ＳｉＯ４／２単位４０ｍｏｌ％、Ｐｈ２ＳｉＯ２／２単位４０ｍｏｌ％、Ｍｅ３ＳｉＯ１／２単位２０ｍｏｌ％からなる分岐鎖状のフェニルメチルポリシロキサン（ＭＤＱ３；Ｍｗ＝３，０００；シラノール量が１．２ｍｏｌ／１００ｇ）に変更する以外は、実施例１と同様にして縮合硬化型シリコーン樹脂組成物を調製し、この組成物、及びこの組成物から得られる硬化物の物性の測定を行った。結果を表２に示す。
【００９１】
［比較例４］
実施例１で用いた（Ａ）成分を、ＳｉＯ４／２単位４０ｍｏｌ％、Ｐｈ２ＳｉＯ２／２単位４０ｍｏｌ％、Ｍｅ３ＳｉＯ１／２単位２０ｍｏｌ％からなる分岐鎖状のフェニルメチルポリシロキサン（ＭＤＱ４；Ｍｗ＝６，０００；シラノール量が０．００７ｍｏｌ／１００ｇ）に変更する以外は、実施例１と同様にして縮合硬化型シリコーン樹脂組成物を調製し、この組成物、及びこの組成物から得られる硬化物の物性の測定を行った。結果を表２に示す。
【００９２】
［比較例５］
実施例１で用いた（Ｂ）成分を、比較合成例３で合成したメタノール分散トリメチルシラン修飾シリカゾルに変更する以外は、実施例１と同様にして縮合硬化型シリコーン樹脂組成物を調製し、この組成物、及びこの組成物から得られる硬化物の物性の測定を行った。結果を表２に示す。
【００９３】
実施例及び比較例で調製した組成物、及びその硬化物の物性は下記の方法で測定した。
【００９４】
（１）外観
各組成物を１５０℃で４時間硬化して得られた硬化物（１２０ｍｍ×１１０ｍｍ×１ｍｍ）の色と透明度を目視にて確認した。
【００９５】
（２）屈折率
各組成物を１５０℃で４時間硬化して得られた硬化物（１２０ｍｍ×１１０ｍｍ×１ｍｍ）の５８９ｎｍ、２５℃における屈折率を、ＪＩＳ  Ｋ  ７１４２：２００８に準拠して、アッベ型屈折率計により測定した。
【００９６】
（３）硬さ（タイプＤ）
各組成物を１５０℃で４時間硬化して得られる硬化物（１２０ｍｍ×１１０ｍｍ×１ｍｍ）の硬さを、ＪＩＳ  Ｋ  ６２４９：２００３に準拠して、デュロメータＤ硬度計を用いて測定した。
【００９７】
（４）切断時伸び及び引張強さ
各組成物を１５０℃で４時間硬化して得られた硬化物（１２０ｍｍ×１１０ｍｍ×１ｍｍ）の切断時伸び及び引張強さを、ＪＩＳ  Ｋ  ６２４９：２００３に準拠して測定した。
【００９８】
（５）水蒸気透過率
各組成物を１５０℃で４時間硬化して得られた硬化物（厚さ１ｍｍ）の水蒸気透過率を、ＪＩＳ  Ｋ  ７１２９：２００８に準拠して、水蒸気透過度計（Ｌｙｓｓｙ、Ｌ８０−５０００）を用いて測定した。
【００９９】
（６）耐熱性（光透過率保持率）及び耐クラック性
各組成物を１５０℃で４時間硬化して得られた硬化物（厚さ１ｍｍ）の波長４５０ｎｍにおける光透過率を、日立製分光光度計Ｕ−４１００を用いて２３℃で測定した（初期透過率）。次いで、この硬化物を１５０℃で１，０００時間熱処理した後、同様に光透過率を測定して、初期透過率（１００％）に対する熱処理後の光透過率を求めた。また熱処理後の硬化物におけるクラックの有無を目視で確認した。
【０１００】
（７）耐硫化性（輝度保持率）
各組成物で、銀基板を有する３５２８ＰＰＡパッケージを封止し、１５０℃で４時間硬化させた後、初期輝度を測定した。その後、封止した３５２８ＰＰＡパッケージと硫化ナトリウム３ｇを容量７００ｃｍ３の金属容器に密封し、１００℃で５０時間加熱した。その後、上記金属容器を２５℃まで冷却したのち、封止した３５２８ＰＰＡパッケージを取り出して再度輝度を測定し、初期輝度を１００％として輝度保持率を求めた。
【０１０１】
（８）接着性
各組成物０．２５ｇを、面積１８０ｍｍ２の銀板に底面積が４５ｍｍ２となるように成形し、１５０℃で４時間硬化させた後、ミクロスパチュラを用いて硬化物を破壊し、銀板から剥ぎ取る際に、凝集破壊の部分と剥離部分との割合を求めて、その接着性を判定した。
（判定基準）
○：接着性が良好である（凝集破壊の割合６０％以上）
×：接着性が不良である（凝集破壊の部分６０％未満）
【０１０２】
（９）表面タック性による埃の付着
各組成物を１５０℃で４時間硬化して得られた硬化物の表面における埃の付着の有無を目視にて確認した。
【０１０３】
【表１】
0006514148.tif 000008
【０１０４】
【表２】
0006514148.tif 000009
【０１０５】
表１に示されるように、本発明の縮合硬化型シリコーン樹脂組成物である実施例１〜８では、透明で、十分な硬さ、切断時伸び、及び引張強さと、良好な屈折率、ガスバリアー性（水蒸気透過率・耐硫化性）、耐熱性、耐クラック性、及び接着性を有し、表面タック性による埃の付着のない硬化物が得られた。
【０１０６】
これに対し、表２に示されるように、（Ｂ）成分としてアルコキシ基量が０．５ｍｏｌ／１００ｇを超えるナノ粒子を使用した比較例１では、ナノ粒子表面の活性が高く、熱処理後にクラックが生じた。
【０１０７】
また、（Ｂ）成分として１次粒子径が３０ｎｍを超えるナノ粒子を使用した比較例２では、得られた硬化物が白濁していた。
【０１０８】
一方、（Ａ）成分としてシラノール基量が１．０ｍｏｌ／１００ｇを超えるオルガノポリシロキサンを使用した比較例３では、表面タック性があった。
【０１０９】
また、（Ａ）成分としてシラノール基量が０．０１ｍｏｌ／１００ｇを下回るオルガノポリシロキサンを使用した比較例４では、ナノ粒子との馴染みが悪く、硬化物が白濁し、接着性も不十分であった。
【０１１０】
さらに、（Ｂ）成分としてアルコキシ基量が０．００１ｍｏｌ／１００ｇ未満のナノ粒子を使用した比較例５では、硬化物において十分な硬さが得られず、また、耐硫化性に劣っていた。
【０１１１】
以上のように、本発明の縮合硬化型シリコーン樹脂組成物であれば、機械特性、透明性、耐クラック性、耐熱性、及びガスバリアー性に優れた硬化物を得ることができることが明らかとなった。
【０１１２】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。